(57)【要約】新規な繊維用撥水撥油剤を提供する。下記式（１）（式中、Ｒ１は、Ｈ又はＣＨ３；Ｒ２は、２価の有機基；Ｒ３は、下記式（２）（式中、Ｒ４は、Ｈ又はＣＨ３；Ｒ５は、炭素数１６〜４０の１価の炭化水素基；ｎは、１０〜１０００の整数）で示される構造を有するポリマー鎖；ｍは、１０〜５０００の整数）で示される構造を有するボトルブラシポリマーを含むことを特徴とする繊維用撥水撥油剤である。［化１］2020045407.tif 000020［化２］2020045407.tif 000021
2020045407.tif 000002
【特許請求の範囲】
【請求項１】
下記式（１）：
【化１】
2020045407.tif 000018
（式中、Ｒ１は、Ｈ又はＣＨ３；Ｒ２は、２価の有機基；Ｒ３は、下記式（２）：
【化２】
2020045407.tif 000019
（式中、Ｒ４は、Ｈ又はＣＨ３；Ｒ５は、炭素数１６〜４０の１価の炭化水素基；ｎは、１０〜１０００の整数）で示される構造を有するポリマー鎖；ｍは、１０〜５０００の整数）で示される構造を有するボトルブラシポリマーを含むことを特徴とする繊維用撥水撥油剤。
【請求項２】
ゲル浸透クロマトグラフィー（ＧＰＣ）により測定される前記ボトルブラシポリマーの数平均分子量が５，０００〜２，０００，０００である請求項１記載の繊維用撥水撥油剤。
【請求項３】
ゲル浸透クロマトグラフィー（ＧＰＣ）により測定される前記ボトルブラシポリマーの分子量分布が１．０〜５．０である請求項１又は２記載の繊維用撥水撥油剤。
【請求項４】
前記ボトルブラシポリマー中のハロゲン原子の合計量が０．０１〜３０質量％である請求項１〜３のいずれかに記載の繊維用撥水撥油剤。
【請求項５】
前記ボトルブラシポリマー中の臭素原子、塩素原子及びヨウ素原子の合計量が０．０１〜３０質量％である請求項１〜４のいずれかに記載の繊維用撥水撥油剤。
【請求項６】
Ｒ５が炭素数１６〜２４の１価の炭化水素基である請求項１〜５のいずれかに記載の繊維用撥水撥油剤。
【請求項７】
Ｒ２が、下記式（ａ）：
−（ＣＨ２）ｐ−Ｏ−Ｃ（＝Ｏ）−Ｒ６−      （ａ）
（式中、Ｒ６は炭素数１〜３のアルキレン基；ｐは１〜１０の整数）
で示される基である請求項１〜６のいずれかに記載の繊維用撥水撥油剤。
【請求項８】
前記ボトルブラシポリマーがフッ素原子を含まない請求項１〜７のいずれかに記載の繊維用撥水撥油剤。
【請求項９】
請求項１〜８のいずれかに記載の繊維用撥水撥油剤で被覆された繊維を含む繊維製品。
【発明の詳細な説明】
【技術分野】
【０００１】
本開示は、繊維用撥水撥油剤及び繊維製品に関する。
【背景技術】
【０００２】
繊維製品に撥水性や撥油性を付与する目的で、繊維製品の表面を撥水剤や撥油剤で処理することが広く行われている。このような撥水剤、撥油剤としては、従来、フッ素系のものが広く用いられている。【０００３】
また、他の分野においては、グラフトコポリマー、多分岐ポリマー、星型ポリマー等の複雑な構造を有するポリマーが検討されている（例えば、特許文献１参照）。
【先行技術文献】
【特許文献】
【０００４】
【特許文献１】特許第６２４５７１９号
【発明の概要】
【発明が解決しようとする課題】
【０００５】
本開示は、新規な繊維用撥水撥油剤及び繊維製品を提供することを目的とする。
【課題を解決するための手段】
【０００６】
本開示は、下記式（１）：
【化１】
2020045407.tif 000003
（式中、Ｒ１は、Ｈ又はＣＨ３；Ｒ２は、２価の有機基；Ｒ３は、下記式（２）：
【化２】
2020045407.tif 000004
（式中、Ｒ４は、Ｈ又はＣＨ３；Ｒ５は、炭素数１６〜４０の１価の炭化水素基；ｎは、１０〜１０００の整数）で示される構造を有するポリマー鎖；ｍは、１０〜５０００の整数）で示される構造を有するボトルブラシポリマーを含むことを特徴とする繊維用撥水撥油剤に関する。【０００７】
ゲル浸透クロマトグラフィー（ＧＰＣ）により測定される上記ボトルブラシポリマーの数平均分子量が５，０００〜２，０００，０００であることが好ましい。【０００８】
ゲル浸透クロマトグラフィー（ＧＰＣ）により測定される上記ボトルブラシポリマーの分子量分布が１．０〜５．０であることが好ましい。【０００９】
上記ボトルブラシポリマー中のハロゲン原子の合計量が０．０１〜３０質量％であることが好ましい。【００１０】
上記ボトルブラシポリマー中の臭素原子、塩素原子及びヨウ素原子の合計量が０．０１〜３０質量％であることが好ましい。【００１１】
Ｒ５が炭素数１６〜２４の１価の炭化水素基であることが好ましい。【００１２】
Ｒ２が、下記式（ａ）：
−（ＣＨ２）ｐ−Ｏ−Ｃ（＝Ｏ）−Ｒ６−      （ａ）
（式中、Ｒ６は炭素数１〜３のアルキレン基；ｐは１〜１０の整数）
で示される基であることが好ましい。【００１３】
上記ボトルブラシポリマーがフッ素原子を含まないことが好ましい。【００１４】
本開示は、上記繊維用撥水撥油剤で被覆された繊維を含む繊維製品にも関する。
【発明の効果】
【００１５】
本開示によれば、新規な繊維用撥水撥油剤及び繊維製品を提供することができる。
【発明を実施するための形態】
【００１６】
以下、本開示を具体的に説明する。
本開示は、下記式（１）：
【化３】
2020045407.tif 000005
（式中、Ｒ１は、Ｈ又はＣＨ３；Ｒ２は、２価の有機基；Ｒ３は、下記式（２）：
【化４】
2020045407.tif 000006
（式中、Ｒ４は、Ｈ又はＣＨ３；Ｒ５は、炭素数１６〜４０の１価の炭化水素基；ｎは、１０〜１０００の整数）で示される構造を有するポリマー鎖；ｍは、１０〜５０００の整数）で示される構造を有するボトルブラシポリマーを含むことを特徴とする繊維用撥水撥油剤に関する。
【００１７】
本発明者らは、上記構造を有するボトルブラシポリマーが優れた撥水撥油性を有することを初めて見出し、更に当該ボトルブラシポリマーが繊維用の撥水撥油剤として特に好適であることを見出し、本開示の繊維用撥水撥油剤（以下、本開示の撥水撥油剤ともいう）を完成するに至った。
【００１８】
本開示の撥水撥油剤を構成する上記ボトルブラシポリマーは、下記式（１）：
【化５】
2020045407.tif 000007
で示される。
【００１９】
式（１）中、Ｒ１は、Ｈ又はＣＨ３である。Ｒ１としては、ＣＨ３が好ましい。
【００２０】
式（１）中、Ｒ２は、２価の有機基である。上記２価の有機基は、１個以上の炭素原子を含有する２価の基、又は、有機化合物から２個の水素原子を除去して形成される２価の基を意味する。Ｒ２としての上記有機基は、末端以外の部位に酸素原子、窒素原子、硫黄原子、ハロゲン原子等を有していてもよい。
【００２１】
上記有機基の炭素数は、１以上であることが好ましく、２以上であることがより好ましく、３以上であることが更に好ましく、また、２０以下であることが好ましく、１５以下であることがより好ましく、１０以下であることが更に好ましい。
【００２２】
Ｒ２は、下記式（ａ）：
−（ＣＨ２）ｐ−Ｏ−Ｃ（＝Ｏ）−Ｒ６−      （ａ）
（式中、Ｒ６は炭素数１〜３のアルキレン基；ｐは１〜１０の整数）
で示される基であることが好ましい。この場合、式（１）においては、Ｒ６がＲ３と結合する。
【００２３】
式（ａ）中、Ｒ６は炭素数１〜３のアルキレン基である。上記アルキレン基としては、例えば、−ＣＨ２−、−ＣＨ２ＣＨ２−、−ＣＨ２ＣＨ２ＣＨ２−、−ＣＨ（ＣＨ３）−、−ＣＨ（ＣＨ３）ＣＨ２−、−Ｃ（ＣＨ３）２−が挙げられる。なかでも、−Ｃ（ＣＨ３）２−が好ましい。
【００２４】
式（ａ）中、ｐは１〜１０の整数である。ｐは、１〜５の整数であることが好ましく、１〜４の整数であることがより好ましい。
【００２５】
式（１）中、Ｒ３は、下記式（２）：
【化６】
2020045407.tif 000008
で示される構造を有するポリマー鎖である。
【００２６】
式（２）中、Ｒ４は、Ｈ又はＣＨ３である。
【００２７】
式（２）中、Ｒ５は、炭素数１６〜４０の１価の炭化水素基である。Ｒ５としての上記炭化水素基の炭素数が上記範囲内にあることにより、上記ボトルブラシポリマーは、極めて優れた撥水撥油性を発揮することができる。
上記炭化水素基の炭素数は、１６〜３０であることが好ましく、１６〜２４であることがより好ましく、１６〜２２であることが更に好ましく、１８〜２２であることが特に好ましい。
【００２８】
Ｒ５としては、炭素数が上述した範囲内にある直鎖状又は分岐状のアルキル基が好ましく、ステアリル基、エイコシル基、ベヘニル基が特に好ましい。
【００２９】
式（２）中、ｎは、１０〜１０００の整数である。ｎは、１０〜５００の整数であることが好ましく、２０〜２００の整数であることがより好ましく、２０〜１００の整数であることが更に好ましい。
【００３０】
式（１）中、ｍは、１０〜５０００の整数である。ｍは、２０〜１０００の整数であることがより好ましく、３０〜５００の整数であることがより好ましく、４０〜３００の整数であることが更に好ましい。
【００３１】
また、Ｒ３は、更に硬化性官能基含有単量体に基づく重合単位を含んでもよい。上記硬化性官能基含有単量体の具体例としては、２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、４−ヒドロキシ−２−メチルブチルビニルエーテル、５−ヒドロキシペンチルビニルエーテル、６−ヒドロキシヘキシルビニルエーテルなどの水酸基含有ビニルエーテル類；２−ヒドロキシエチルアリルエーテル、４−ヒドロキシブチルアリルエーテル、グリセロールモノアリルエーテルなどの水酸基含有アリルエーテル類；アクリル酸２−ヒドロキシエチル（ＨＥＡ）、メタクリル酸２−ヒドロキシエチルなどの（メタ）アクリル酸のヒドロキシアルキルエステルなどが挙げられる。なかでも、（メタ）アクリル酸のヒドロキシアルキルエステルが好ましく、なかでも特にアクリル酸２−ヒドロキシエチル（ＨＥＡ）が好ましい。なお、Ｒ３における式（２）で示される構造における繰り返し単位と上記硬化性官能基含有単量体に基づく重合単位との並び順は、特に限定されない。
【００３２】
上記ボトルブラシポリマーは、アスペクト比が０．００４〜２００であることが好ましい。上記アスペクト比は、０．０８〜１５であることがより好ましく、０．２〜５であることが更に好ましい。
上記アスペクト比は、式（１）におけるｍ／２ｎの値を意味し、各ポリマー鎖に対応するモノマーの仕込み量から求めることができる。
【００３３】
上記ボトルブラシポリマーは、ゲル浸透クロマトグラフィー（ＧＰＣ）により測定される数平均分子量が５，０００〜２，０００，０００であることが好ましい。上記数平均分子量は、１０，０００〜１，０００，０００であることがより好ましく、３０，０００〜５００，０００であることが更に好ましい。
【００３４】
上記ボトルブラシポリマーは、ゲル浸透クロマトグラフィー（ＧＰＣ）により測定される分子量分布が１．０〜５．０であることが好ましい。上記分子量分布は、１．０〜３．０であることがより好ましく、１．０〜２．５であることが更に好ましい。
上記分子量分布は、重量平均分子量（Ｍｗ）と数平均分子量（Ｍｎ）の比、Ｍｗ／Ｍｎを意味する。
【００３５】
上記ボトルブラシポリマー中のハロゲン原子の合計量が０．０１〜３０質量％であることが好ましい。上記ハロゲン原子の合計量は、０．０２〜１５質量％であることがより好ましく、０．０５〜５質量％であることが更に好ましい。
上記ハロゲン原子としては、例えば、臭素原子、塩素原子、ヨウ素原子が挙げられる。
上記ハロゲン原子の合計量は、上記ボトルブラシポリマーの分子鎖に結合する（遊離していない）ハロゲン原子の合計量であることが好ましい。
上記ハロゲン原子の合計量は、元素分析（燃焼法）により測定することができる。
【００３６】
上記ボトルブラシポリマー中の臭素原子、塩素原子及びヨウ素原子の合計量が０．０１〜３０質量％であることが好ましい。上記臭素原子、塩素原子及びヨウ素原子の合計量は、０．０２〜１５質量％であることがより好ましく、０．０５〜５質量％であることが更に好ましい。
上記臭素原子、塩素原子及びヨウ素原子の合計量は、上記ボトルブラシポリマーの分子鎖に結合する（遊離していない）臭素原子、塩素原子及びヨウ素原子の合計量であることが好ましい。
上記臭素原子、塩素原子及びヨウ素原子の合計量は、元素分析（燃焼法）により測定することができる。
【００３７】
上記ボトルブラシポリマーは、フッ素原子を含まないことが好ましい。上記ボトルブラシポリマーは、フッ素原子を含まなくても、撥水撥油性に優れる。
【００３８】
上記ボトルブラシポリマーのボトルブラシ構造は、ポリマーブラシ構造の公知の解析方法に準じて解析することが可能である。
ポリマーブラシ構造の解析方法については、多くの方法が知られており、例えば、Ｍａｃｒｏｍｏｌｅｃｕｌｅｓ，Ｖｏｌ．３９，４９８３，２００６及びＭａｃｒｏｍｏｌｅｃｕｌｅｓ，Ｖｏｌ．４５，９２４３，２０１２には、ＡＦＭによる直接観察方法により、ボトルブラシポリマーの構造が観察できることが報告されている。
また、Ｍａｃｒｏｍｏｌｅｃｕｌｅｓ，Ｖｏｌ．３９，４９８３，２００６には、ＧＰＣ−ＭＡＬＳ法で枝ポリマーの解析が可能であり、直鎖のポリマーと挙動が異なることが報告されている。
また、井上正志，「ソフトマターのレオロジー：流動光学による精密解析」，生産と技術，一般社団法人生産技術振興協会，２０１４年，第６６巻，第１号，ｐ．６８−７０、及び、井上正志，「２−３−６．分岐ポリマー」，ディビジョンレポート１３，［ｏｎｌｉｎｅ］，公益社団法人日本化学会，［平成３０年８月１日検索］，＜ＵＲＬ：ｈｔｔｐｓ：／／ｄｉｖｉｓｉｏｎ．ｃｓｊ．ｊｐ／ｄｉｖ−ｒｅｐｏｒｔ／１３／１３２０３０６．ｐｄｆ＞には、流動光学的手法による粘弾性の解析から構造が解析可能であり、セグメント毎に分離解析ができることが報告されている。
【００３９】
上記ボトルブラシポリマーは、例えば、下記式（３）：
【化７】
2020045407.tif 000009
（式中、Ｒ１及びＲ２は、式（１）について記載したとおり；Ｘ１は、ハロゲン原子）で示される単量体を重合することにより、下記式（４）：
【化８】
2020045407.tif 000010
（式中、Ｒ１、Ｒ２及びｍは、式（１）について記載したとおり；Ｘ１は、式（３）について記載したとおり）で示される前駆体ポリマーを得る工程（１−１）、及び、
上記前駆体ポリマーのＸ１を起点に、下記式（５）：
【化９】
2020045407.tif 000011
（式中、Ｒ４及びＲ５は、式（２）について記載したとおり）で示される単量体を重合させて、上記式（１）で示される構造を有するボトルブラシポリマーを得る工程（１−２）を含む製造方法により、好適に製造することができる。
【００４０】
式（３）中、Ｘ１は、ハロゲン原子である。上記ハロゲン原子としては、例えば、臭素原子、塩素原子、ヨウ素原子が挙げられ、なかでも、臭素原子が好ましい。
【００４１】
工程（１−１）における重合は、例えば、ラジカル重合、リビングラジカル重合等の公知の重合方法により、実施できる。
重合条件は、（メタ）アクリレートモノマーの重合において通常採用される条件を採用してよい。
【００４２】
工程（１−２）における重合は、例えば、原子移動ラジカル重合開始剤系を用いて、実施できる。
上記原子移動ラジカル重合開始剤系においては、上記式（４）で示される前駆体ポリマーと、（ａ−１）短周期型周期表８族の遷移金属錯体と、必要により、（ａ−２）アミンとによって複合系重合開始剤を構成することが好ましい。
【００４３】
（ａ−１）は、短周期型周期表８族元素を中心金属とする遷移金属錯体であり、このような遷移金属錯体は１又は２以上を組み合わせて使用できる。
【００４４】
中心金属の短周期型周期表８族元素としては、Ｆｅ、Ｃｏ、Ｎｉ、Ｒｕ、Ｒｈ、Ｐｄ、Ｐｔ等を挙げることができるが、これらの中でもＦｅ、Ｒｕが好ましく、Ｒｕが特に好ましい。
【００４５】
これらの中心金属に単座で又は多座で配位して錯体を形成する配位子は特に制限されないが、例えば、鎖状炭化水素配位子（エチレン、２−ブテン、アリル、２−メチルアリル等のオレフィン類、アレン類等）、炭化水素環を含む炭化水素配位子（シクロペンタジエニル、ペンタメチルシクロペンタジエニル、インデニル、フルオレニル、シクロオクタジエン、ノルボルナジエン等）、リン原子を含む配位子（トリフェニルホスフィン、トリナフチルホスフィン等のトリアリールホスフィン、トリｎ−ブチルホスフィン等のトリアルキルホスフィン、トリフェニルホスファイト等のトリアリールホスファイト等）、窒素原子を含む配位子（窒素、ビピリジン、フェナントロリン等）、硫黄原子を含む配位子（ジチオカルバメート、ジチオレン等）、酸素原子を含む配位子（アセチルアセトナト、一酸化炭素）、ハロゲン原子（塩素、臭素、ヨウ素等）、擬ハロゲン基（ＣＮ、ＳＣＮ、ＯＣＮ、ＯＮＣ、Ｎ３等）水素原子等を挙げることができる。
【００４６】
（ａ−１）の遷移金属錯体としては、式（１１）で表されるものが好ましい。
【００４７】
ＭＬ１ｉＬ２ｊ            （１１）
（式中、Ｍは短周期型周期表８族の遷移金属元素を示し、Ｌ１は炭化水素環を含む炭化水素配位子を示し、置換基を有していてもよい。Ｌ２は同一又は異なっていてもよい、金属に配位して錯体を形成する配位子を示す。ｉは０〜２の整数、ｊは０〜５の整数を示す。）
【００４８】
式（１１）において、Ｍで表される短周期型周期表８族の遷移金属元素は上記の通りである。Ｌ１で表される配位子としては、上記金属錯体に単座で又は多座で配位又は結合可能な炭化水素環を含む炭化水素配位子であれば特に制限されず、炭化水素配位子は置換基を有していてもよい。例えば、ベンゼン、シクロブタジエン、シクロペンタジエニル、シクロヘキサジエン、シクロヘプタジエン、シクロヘプタトリエン、シクロヘプタトリエニル、シクロオクタジエン、シクロオクタテトラエン、ノルボルナジエン等が挙げられる。特に、５員環を有する炭化水素環が好ましく、例えば、シクロペンタジエニル、インデニル、フルオレニル等を挙げることができる。
【００４９】
これらの炭化水素配位子は、種々の置換基、例えば、アルキル基、アルケニル基、アルキニル基、アルコキシ基、アルコキシカルボニル基、アシル基、アシルオキシ基、カルボキシル基、ヒドロキシル基、アミノ基、アミド基、イミノ基、ニトロ基、シアノ基、シリル基、チオエステル基、チオケトン基、チオエーテル基、ハロゲン原子（塩素、臭素、ヨウ素等）等を有していてもよい。置換基を有する炭化水素配位子としては、ペンタメチルシクロペンタジエニル、トリメチルシリルシクロペンタジエニル等を挙げることができる。
【００５０】
Ｌ２で表される配位子としては、中心金属に単座で又は多座で配位して、錯体を形成する配位子であれば特に制限されず、炭化水素環を含む炭化水素配位子以外の上記の通りである。Ｌ２の具体例は、水素原子、ハロゲン原子、例えば、塩素原子、臭素原子、ヨウ素原子である。これらの配位子は同一又は異なっていてもよい。
【００５１】
ｉは０〜２の整数であり、１〜２の整数が好ましく、１がより好ましい。ｊは０〜５の整数であり、２〜５の整数が好ましく、３〜５の整数がより好ましい。
【００５２】
（ａ−１）の遷移金属錯体の具体例としては、クロロシクロペンタジエニルビス（トリフェニルホスフィン）ルテニウム、クロロペンタメチルシクロペンタジエニルビス（トリフェニルホスフィン）ルテニウム、クロロインデニルビス（トリフェニルホスフィン）ルテニウム、クロロペンタメチルシクロペンタジエニルトリシクロヘキシルホスフィンルテニウム、ジクロロトリス（トリフェニルホスフィン）ルテニウム、ジクロロトリス（トリブチルホスフィン）ルテニウム、ジヒドリドテトラキス（トリフェニルホスフィン）ルテニウム、ヨードジカルボニルシクロペンタジエニル鉄、ジブロモビス（トリフェニルホスフィン）鉄等を挙げることができるが、これらの中でもクロロシクロペンタジエニルビス（トリフェニルホスフィン）ルテニウム、クロロペンタメチルシクロペンタジエニルビス（トリフェニルホスフィン）ルテニウム、クロロインデニルビス（トリフェニルホスフィン）ルテニウムが好ましい。
【００５３】
（ａ−２）のアミンは、（ａ−１）に作用してラジカル重合を促進させる活性化剤として用いられる。このようなアミンは１又は２以上を組み合わせて使用できる。
【００５４】
（ａ−２）のアミンとしては、脂肪族第一級アミン（メチルアミン、エチルアミン、プロピルアミン、イソプロピルアミン、ブチルアミン等）、脂肪族第二級アミン（ジメチルアミン、ジエチルアミン、ジプロピルアミン、ジイソプロピルアミン、ジブチルアミン等）、脂肪族第三級アミン（トリメチルアミン、トリエチルアミン、トリプロピルアミン、トリイソプロピルアミン、トリブチルアミン等）、脂肪族ポリアミン（Ｎ，Ｎ，Ｎ’，Ｎ’−テトラメチルエチレンジアミン、Ｎ，Ｎ，Ｎ’，Ｎ’’，Ｎ’’−ペンタメチルジエチレントリアミン、１，１，４，７，１０，１０−ヘキサメチルトリエチレンテトラアミン等）、芳香族第一級アミン（アニリン、トルイジン等）、芳香族第二級アミン（ジフェニルアミン等）、芳香族第三級アミン（トリフェニルアミン等）等を挙げることができ、これらの中でも、脂肪族アミンが好ましい。
【００５５】
複合系重合開始剤において、（ａ−１）と上記式（４）で示される前駆体ポリマーとの割合（ａ−１）／前駆体ポリマー（モル比）は、好ましくは０．０１〜１０、より好ましくは０．０５〜５である。この範囲内であると、分子量分布が狭い重合体が早い重合速度で得られる。
【００５６】
（ａ−１）と（ａ−２）との割合（ａ−１）／（ａ−２）（モル比）は、好ましくは０．０１〜１０、より好ましくは０．０５〜５である。この範囲内であると、分子量分布が狭い重合体が早い重合速度で得られる。
【００５７】
また、工程（１−１）及び工程（１−２）における原子移動ラジカル重合開始剤系において銅錯体も採用することができる。
【００５８】
銅錯体としては１価の銅錯体又は２価の銅錯体が好適である。具体的に例示するならば、臭化第二銅、臭化第一銅、塩化第一銅、塩化第二銅、ヨウ化第一銅、ヨウ化第二銅である。これら銅錯体を用いる場合、触媒活性を高めるためにアミン配位子が添加される。
【００５９】
アミン配位子としては、触媒活性が高い点で多座アミンが好ましい。配位子として使用される多座アミンを以下に例示するが、この限りではない。二座配位の多座アミン：２，２−ビピリジン、三座配位の多座アミン：Ｎ，Ｎ，Ｎ’，Ｎ’’，Ｎ’’−ペンタメチルジエチレントリアミン、四座配位の多座アミン：トリス［（２−ジメチルアミノ）エチル］アミン（Ｍｅ６ＴＲＥＮと略されることが多い）、トリス(２−ピコリル)アミン、六座配位の多座アミン：Ｎ，Ｎ，Ｎ’，Ｎ’−テトラキス（２−ピリジルメチル）エチレンジアミン、ポリアミン：ポリエチレンイミンなどが挙げられる。
【００６０】
また、原子移動ラジカル重合において、還元剤を用いて重合遅延、停止の原因となる高酸化遷移金属錯体を減らすことで、遷移金属錯体が少ない低濃度触媒条件であっても速やかに、高反応率まで重合反応を進行させることができるＡｃｔｉｖａｔｏｒｓ  Ｒｅｇｅｎｅｒａｔｅｄ  ｂｙ  Ｅｌｅｃｔｒｏｎ  Ｔｒａｎｓｆｅｒ：ＡＲＧＥＴ（Ｍａｃｒｏｍｏｌｅｃｕｌｅｓ．２００６，３９，３９）が報告されている。
【００６１】
ＡＲＧＥＴで使用できる還元剤を以下に例示するが、この限りではない。クエン酸、シュウ酸、アスコルビン酸、アスコルビン酸塩、アスコルビン酸エステル等の有機酸化合物が挙げられる。これらの他、金属、金属水素化物、ヒドラジン、ジイミド等の窒素水素化合物、アゾビスイソブチロニトリルなどのアゾ化合物も挙げられる。固体の還元剤はそのまま添加しても良いし、溶媒で溶解させて添加しても良い。これら還元剤は単独で用いてもよいし、２種以上を併用してもかまわない。また、還元剤は、直接反応系に添加してもよいし、反応系中で発生させてもよい。後者には、電解還元も含まれる。電解還元では陰極で生じた電子が直ちに、あるいは一度溶媒和した後、還元作用を示すことが知られている。つまり、還元剤が電気分解により生じるものも用いることができる。
【００６２】
上記重合の方法は特に制限されず、塊状重合、溶液重合、懸濁重合、乳化重合、塊状−懸濁重合等を適用することができる。
【００６３】
溶液重合を行う場合、溶媒としては、芳香族炭化水素類（ベンゼン、トルエン、エチルベンゼン、キシレン等）、脂環族炭化水素（シクロヘキサン等）、脂肪族炭化水素（ヘキサン、オクタン等）、ケトン類（アセトン、メチルエチルケトン、シクロヘキサノン等）、エーテル類〔ジオキサン（１，４−ジオキサン等）、テトラヒドロフラン等〕、エステル類（酢酸エチル等）、アミド類（Ｎ，Ｎ−ジメチルホルムアミド等）、スルホキシド類（ジメチルスルホキシド等）、アルコール類（メタノール、エタノール等）等が使用できる。特にトルエン、エチルベンゼン、ベンゼン、Ｎ，Ｎ−ジメチルホルムアミド、１，４−ジオキサン、テトラヒドロフラン等が好ましい。このような溶媒は１又は２以上を混合して使用できる。
【００６４】
上記重合は、常圧又は加圧下で行うことができる。重合温度は、重合法の種類、複合系重合開始剤の構成、重合速度等に応じて、０〜２００℃程度の広い範囲から選択でき、好ましくは５０〜２００℃、より好ましくは６０〜１６０℃、更に好ましくは８０〜１４０℃である。重合は、窒素、アルゴン等の不活性ガスの雰囲気下、例えば、不活性ガスの流通下で行ってよい。重合時には、熱、光、放射線等のラジカル発生手段を適用する。
【００６５】
各重合反応終了後、必要により、溶媒で希釈し、貧溶媒中で析出させたり、単量体や溶媒等の揮発性成分を除去することにより分離精製してもよい。
【００６６】
本開示の撥水撥油剤は、上記ボトルブラシポリマーとともに、上記式（２）で示される構造を有するポリマー（上記ボトルブラシポリマーの分子鎖に結合していないもの）を含んでもよい。また、本開示の撥水撥油剤は、上記ボトルブラシポリマーとともに、硬化性官能基含有単量体に基づく重合単位を有するポリマー（上記ボトルブラシポリマーの分子鎖に結合していないもの）を含んでもよい。
【００６７】
本開示の撥水撥油剤は、上記ボトルブラシポリマーが硬化性官能基含有単量体に基づく重合単位を含む場合、更に硬化剤を含むことが好ましい。
【００６８】
上記硬化剤としては、上記ボトルブラシポリマーの硬化性官能基と反応して架橋する化合物であり、たとえばイソシアネート類やアミノ樹脂類、酸無水物類、ポリエポキシ化合物、イソシアネート基含有シラン化合物などが通常用いられる。なかでも、イソシアネート類が好ましい。
【００６９】
上記イソシアネート類の具体例としては、たとえば２，４−トリレンジイソシアネート、ジフェニルメタン−４，４’−ジイソシアネート、キシリレンジイソシアネート、イソホロンジイソシアネート、リジンメチルエステルジイソシアネート、メチルシクロヘキシルジイソシアネート、トリメチルヘキサメチレンジイソシアネート、ヘキサメチレンジイソシアネート、ｎ−ペンタン−１，４−ジイソシアネート、これらの三量体、これらのアダクト体、ビュウレット体やイソシアヌレート体、これらの重合体で２個以上のイソシアネート基を有するもの、さらにブロック化されたイソシアネート類などが挙げられるが、これらに限定されるものではない。なかでも、イソシアヌレート体が好ましい。
【００７０】
上記アミノ樹脂類の具体例としては、たとえば尿素樹脂、メラミン樹脂、ベンゾグアナミン樹脂、グリコールウリル樹脂のほか、メラミンをメチロール化したメチロール化メラミン樹脂、メチロール化メラミンをメタノール、エタノール、ブタノールなどのアルコール類でエーテル化したアルキルエーテル化メラミン樹脂などが挙げられるが、これらに限定されるものではない。
【００７１】
上記酸無水物類の具体例としては、たとえば無水フタル酸、無水ピロメリット酸、無水メリット酸などが挙げられるが、これらに限定されるものではない。
【００７２】
ポリエポキシ化合物やイソシアネート基含有シラン化合物としては、たとえば特開平２−２３２２５０号公報、特開平２−２３２２５１号公報などに記載されているものが使用できる。好適な例としては、たとえば
【化１０】
2020045407.tif 000012
などが挙げられる。
【００７３】
上記硬化剤の配合量は、上記ボトルブラシポリマー中の硬化性官能基１当量に対して０．１〜５当量、好ましくは０．３〜０．７当量であることが好ましい。上記組成物が硬化性官能基含有単量体に基づく重合単位を有するボトルブラシポリマー及び硬化剤を含む場合、通常０〜２００℃で数分間ないし１０日間程度で硬化させることができる。
【００７４】
本開示の撥水撥油剤は、後述の方法で測定する水に対する静的接触角が１００度以上であることが好ましく、１０２度以上であることがより好ましく、また、上限は特に制限を設けないが、１１５度以下であってよい。
【００７５】
本開示の撥水撥油剤は、後述の方法で測定するジヨードメタンに対する静的接触角が５５度以上であることが好ましく、５６度以上であることがより好ましく、また、上限は特に制限を設けないが、６５度以下であってよい。
【００７６】
本開示の撥水撥油剤は、後述の方法で測定するｎ−ヘキサデカンに対する静的接触角が２０度以上であることが好ましく、２３度以上であることがより好ましく、また、上限は特に制限を設けないが、５５度以下であってよい。
【００７７】
上記静的接触角は、以下の方法（１）又は（２）により測定する。
（１）ボトルブラシポリマーの固形分濃度０．１％のクロロホルム溶液をＰＥＴ基板上にスピンコートして得られた塗膜上に、２μＬの水又はジヨードメタンを滴下し、着滴３０秒後の接触角を測定する。
（２）ボトルブラシポリマーの固形分濃度１．０％のクロロホルム溶液をＰＥＴ基板上にスピンコートして得られた塗膜上に、２μＬの水又はヘキサデカンを滴下し、着滴１秒後の接触角を測定する。
水に対する静的接触角は、方法（１）及び（２）による測定値の少なくとも一方が上述の範囲内にあることが好ましく、方法（１）及び（２）による測定値の両方が上述の範囲内にあることがより好ましい。
【００７８】
本開示の撥水撥油剤は、後述の方法で測定する水の転落角が２０度以下であることが好ましく、１７度以下であることがより好ましく、また、４度以上であってよい。
【００７９】
本開示の撥水撥油剤は、後述の方法で測定するｎ−ヘキサデカンの転落角が１５度以下であることが好ましく、１２度以下であることがより好ましく、また、４度以上であってよい。
【００８０】
上記転落角は、以下の方法により測定する。
ボトルブラシポリマーの固形分濃度１．０％のクロロホルム溶液をＰＥＴ基板上にスピンコートして得られた塗膜上に、２０μＬの水、又は５μＬのｎ−ヘキサデカンを滴下し、基板を毎秒２°の速度で傾斜させて液滴が転落し始める角度を転落角として測定する。
【００８１】
本開示の撥水撥油剤は、繊維用の撥水撥油剤である。本開示の撥水撥油剤により繊維の表面を処理することにより、繊維に優れた撥水撥油性を付与することができる。
【００８２】
本開示の撥水撥油剤で処理され得る繊維としては、綿、麻、羊毛、絹等の動植物性天然繊維；ポリアミド、ポリエステル、ポリビニルアルコール、ポリアクリロニトリル、ポリ塩化ビニル、ポリプロピレン等の合成繊維；レーヨン、アセテート等の半合成繊維；ビスコースレーヨン、レオセル等の化学繊維；ガラス繊維、炭素繊維、アスベスト繊維等の無機繊維；これらの混合繊維；これらの繊維の織物、編物、不織布等が挙げられる。なかでも、動植物性天然繊維、合成繊維、半合成繊維、並びに、これらの織物、編物及び不織布が好ましい。
上記繊維は、衣料品形態の布及びカーペットであってもよい。
【００８３】
本開示の撥水撥油剤は、服飾及びインテリア用のテキスタイルに用いられるものであることが好ましい。
【００８４】
本開示の撥水撥油剤により繊維を処理する方法としては、特に限定されないが、例えば、上記撥水撥油剤を溶媒に溶解又は分散させた溶液又は分散液を、浸漬塗布法等のような被覆加工の既知の方法により、繊維の表面に付着させ乾燥、熱処理する方法が挙げられる。
【００８５】
上記溶媒としては、上記撥水撥油剤を溶解又は分散し得るものあれば限定されないが、有機溶媒が好ましく、例えば、ペンタン、ヘキサン、ヘプタン、オクタン、シクロヘキサン、デカヒドロナフタレン、ｎ−デカン、イソドデカン、トリデカン等の非芳香族炭化水素溶媒；ベンゼン、トルエン、キシレン、テトラリン、ベラトロール、ジエチルベンゼン、メチルナフタレン、ニトロベンゼン、ｏ−ニトロトルエン、メシチレン、インデン、ジフェニルスルフィド等の芳香族炭化水素溶媒；アセトン、メチルエチルケトン、メチルイソブチルケトン、アセトフェノン、プロピオフェノン、ジイソブチルケトン、イソホロン等のケトン溶媒；ジクロロメタン、クロロホルム、クロロベンゼン等のハロゲン化炭化水素溶媒；ジエチルエーテル、テトラヒドロフラン、ジイソプロピルエーテル、メチルｔ−ブチルエーテル、ジオキサン、ジメトキシエタン、ジグライム、フェネトール、１，１−ジメトキシシクロヘキサン、ジイソアミルエーテル等のエーテル溶媒；メタノール、エタノール、プロパノール、ブタノール、ｔ−ブタノール、ペンタノール、イソプロパノール等のアルコール溶媒；酢酸エチル、酢酸イソプロピル、酢酸ブチル、マロン酸ジエチル、３−メトキシ−３−メチルブチルアセテート、γ−ブチロラクトン、エチレンカーボネート、プロピレンカーボネート、エチルメチルカーボネート、炭酸ジメチル、炭酸ジエチル、α−アセチル−γ−ブチロラクトン等のエステル溶媒；アセトニトリル、ベンゾニトリル等のニトリル溶媒；ジメチルスルホキシド、スルホラン等のスルホキシド系溶媒；Ｎ，Ｎ−ジメチルホルムアミド、Ｎ，Ｎ−ジメチルアセトアミド、Ｎ−メチルピロリドン、１，３−ジメチル−２−イミダゾリジノン、Ｎ，Ｎ−ジメチルアクリルアミド、Ｎ，Ｎ−ジメチルアセトアセトアミド、Ｎ，Ｎ−ジエチルホルムアミド、Ｎ，Ｎ−ジエチルアセトアミド等のアミド溶媒等が挙げられる。
上記溶媒としては、水も好ましい。
【００８６】
上記繊維を処理する際に、他の撥水剤や撥油剤、あるいは柔軟剤、抗菌剤、架橋剤、防虫剤、難燃剤、帯電防止剤、染料安定剤、防シワ剤等を併用してもよい。
【００８７】
本開示は、上述した本開示の撥水撥油剤で被覆された繊維を含む繊維製品にも関する。本開示の繊維製品は、本開示の撥水撥油剤で被覆された繊維を含むので、撥水撥油性に優れる。
【００８８】
本開示の繊維製品に使用可能な繊維としては、本開示の撥水撥油剤により処理することが可能な上述した繊維が挙げられる。本開示の繊維製品の形態は特に限定されず、上記繊維の織物、編物、不織布等が挙げられる。本開示の繊維製品は、原料の繊維を本開示の撥水撥油剤により処理した後、織物等の所望の形態を構成することによって製造してもよく、原料の繊維で所望の形態を構成した後、本開示の撥水撥油剤により処理することによって製造してもよい。
【００８９】
本開示の繊維製品は、服飾及びインテリア用のテキスタイルであることが好ましい。
【実施例】
【００９０】
次に実施例を挙げて本開示を更に詳しく説明するが、本開示はこれらの実施例のみに限定されるものではない。【００９１】
＜合成例１（幹ポリマー（ＰＢＩＥＭＡ）の合成＞
アルゴン置換した反応容器内に、トルエン３４．４ｍＬ、メタクリル酸２−（２−ブロモイソブチリルオキシ）エチル（ＢＩＥＭＡ）５．５８ｇ、２，２’−アゾビス（イソブチロニトリル）３２．８ｍｇを加えて、６０℃で２４時間反応させ、幹ポリマーＰＢＩＥＭＡを得た。クロロホルムを溶離液としたＧＰＣ測定を行ったところ、このポリマーの数平均分子量（Ｍｎ）は３２，０００、分子量分布（ＰＤＩ）は２．１５であった。【００９２】
＜合成例２（ポリマー（１）：ＳｔＭＡボトルブラシ  仕込みＰＢＩＥＭＡ：ＳｔＭＡ＝１：３０）＞
アルゴン置換した反応容器内に、トルエン１８５ｍＬ、Ｒｕ（Ｉｎｄ）Ｃｌ（ＰＰｈ３）２・ＣＨ２Ｃｌ２（クロロインデニルビストリフェニルホスフィンルテニウム（ＩＩ）（ＣＨ２Ｃｌ２））４３．１ｍｇ、ｎ−トリブチルアミン（５２０ｍＭトルエン溶液）１．９２ｍＬ、メタクリル酸ステアリル（ＳｔＭＡ）１０．２ｇ、合成例１で得たＰＢＩＥＭＡ２７９ｍｇ、１，４−ジオキサン０．５ｍＬを加えて８０℃で１６８時間反応させた。サンプリングし、重合率を測定したところ７３％であった。重合溶液を多量のメタノールに滴下し、沈殿精製することでポリマーを得た。クロロホルムを溶離液としたＧＰＣ測定を行ったところ、二峰性のピークが確認され、それぞれのピークはＭｎ：１３２，０００、ＰＤＩ：１．２４及びＭｎ：１４，０００、ＰＤＩ：１．３３であった。また、このポリマーの元素分析を行ったところ、０．２４ｗｔ％の臭素原子が検出された。【００９３】
＜合成例３（ポリマー（２）：ＳｔＭＡボトルブラシ  仕込みＰＢＩＥＭＡ：ＳｔＭＡ＝１：８０）＞
アルゴン置換した反応容器内に、トルエン１６６ｍＬ、Ｒｕ（Ｉｎｄ）Ｃｌ（ＰＰｈ３）２・ＣＨ２Ｃｌ２４３．１ｍｇ、ｎ−トリブチルアミン（５２０ｍＭトルエン溶液）１．９２ｍＬ、メタクリル酸ステアリル（ＳｔＭＡ）２７．１ｇ、合成例１で得たＰＢＩＥＭＡ２７９ｍｇ、１，４−ジオキサン０．５ｍＬを加えて８０℃で３０時間反応させた。サンプリングし、重合率を測定したところ８３％であった。重合溶液を多量のメタノールに滴下し、沈殿精製することでポリマーを得た。クロロホルムを溶離液としたＧＰＣ測定を行ったところ、二峰性のピークが確認され、それぞれのピークはＭｎ：２２４，０００、ＰＤＩ：１．５９及びＭｎ：２３，０００、ＰＤＩ：１．２９であった。また、このポリマーの元素分析を行ったところ、０．１５ｗｔ％の臭素原子が検出された。【００９４】
＜合成例４（ポリマー（３）：ＳｔＡボトルブラシ  仕込みＰＢＩＥＭＡ：ＳｔＡ＝１：３０）＞
アルゴン置換した反応容器内に、トルエン１７．５ｍＬ、Ｒｕ（Ｉｎｄ）Ｃｌ（ＰＰｈ３）２  １７．２ｍｇ、ｎ−トリブチルアミン（４７０ｍＭトルエン溶液）０．４３ｍＬ，アクリル酸ステアリル（ＳｔＡ）１．９５ｇ、合成例１で得たＰＢＩＥＭＡ５５．８ｍｇを加えて８０℃で３１２時間反応させた。サンプリングし、重合率を測定したところ８３％であった。重合溶液を多量のメタノールに滴下し、沈殿精製することでポリマーを得た。クロロホルムを溶離液としたＧＰＣ測定を行ったところ、二峰性のピークが確認され、それぞれのピークはＭｎ：９８，０００、ＰＤＩ：２．０５及びＭｎ：６，０００、ＰＤＩ：１．３９であった。また、このポリマーの元素分析を行ったところ、０．４６ｗｔ％の臭素原子が検出された。【００９５】
＜合成例５（ポリマー（４）：ＳｔＡボトルブラシ  仕込みＰＢＩＥＭＡ：ＳｔＡ＝１：８０）＞
アルゴン置換した反応容器内に、トルエン１４．１ｍＬ、Ｒｕ（Ｉｎｄ）Ｃｌ（ＰＰｈ３）２  １７．２ｍｇ、ｎ−トリブチルアミン（４７０ｍＭトルエン溶液）０．４３ｍＬ，アクリル酸ステアリル（ＳｔＡ）５．１９ｇ、合成例１で得たＰＢＩＥＭＡ５５．８ｍｇを加えて８０℃で１５０時間反応させた。サンプリングし、重合率を測定したところ８３％であった。重合溶液を多量のメタノールに滴下し、沈殿精製することでポリマーを得た。クロロホルムを溶離液としたＧＰＣ測定を行ったところ、二峰性のピークが確認され、それぞれのピークはＭｎ：３０７，０００、ＰＤＩ：１．９８及びＭｎ：１３，０００、ＰＤＩ：１．４９であった。また、このポリマーの元素分析を行ったところ、０．１９ｗｔ％の臭素原子が検出された。【００９６】
＜合成例６（ポリマー（５）：ＴｄＭＡボトルブラシ）＞
アルゴン置換した反応容器内に、トルエン１７．４ｍＬ、Ｒｕ（Ｉｎｄ）Ｃｌ（ＰＰｈ３）２・ＣＨ２Ｃｌ２４．３１ｍｇ、ｎ−トリブチルアミン（４３０ｍＭトルエン溶液）０．２３ｍＬ、メタクリル酸テトラデシル（ＴｄＭＡ）２．２６ｇ、合成例１で得たＰＢＩＥＭＡ２７．９ｍｇ、１，４−ジオキサン０．０５ｍＬを加えて８０℃で３０時間反応させた。サンプリングし、重合率を測定したところ７６％であった。重合溶液を多量のメタノールに滴下し、沈殿精製することでポリマーを得た。クロロホルムを溶離液としたＧＰＣ測定を行ったところ、二峰性のピークが確認され、それぞれのピークはＭｎ：２１５，０００、ＰＤＩ：１．６８及びＭｎ：２１，０００、ＰＤＩ：１．２９であった。【００９７】
＜合成例７（ポリマー（６）：ＳｔＭＡ直鎖ポリマー  １００量体仕込み）＞
アルゴン置換した反応容器内に、トルエン２４．４ｍＬ、Ｒｕ（Ｉｎｄ）Ｃｌ（ＰＰｈ３）２・ＣＨ２Ｃｌ２６０．３ｍｇ、ｎ−トリブチルアミン（４９０ｍＭトルエン溶液）１．４３ｍＬ、メタクリル酸ステアリル（ＳｔＭＡ）３５．５ｇ、２−クロロ−２−フェニル酢酸メチル（ＭＣＰＡ）（５２０ｍＭトルエン溶液）２．０２ｍＬ１，４−ジオキサン１ｍＬを加えて８０℃で３５．５時間反応させた。サンプリングし、重合率を測定したところ８８％であった。重合溶液を多量のメタノールに滴下し、沈殿精製することでポリマーを得た。テトラヒドロフラン（ＴＨＦ）を溶離液としたＧＰＣ測定を行ったところ、Ｍｎ：３０，０００、ＰＤＩ：１．３７であった。【００９８】
＜合成例８（ポリマー（７）：ＳｔＭＡ直鎖ポリマー  ３０量体仕込み）＞
アルゴン置換した反応容器内に、トルエン１８．４ｍＬ、Ｒｕ（Ｉｎｄ）Ｃｌ（ＰＰｈ３）２・ＣＨ２Ｃｌ２４．３１ｍｇ、ｎ−トリブチルアミン（５２０ｍＭトルエン溶液）０．１９ｍＬ、メタクリル酸ステアリル（ＳｔＭＡ）１．０２ｇ、２−ブロモイソ酪酸メチル（ＭＢＩＢ）（５５０ｍＭトルエン溶液）０．１８ｍＬ、１，４−ジオキサン０．０５ｍＬを加えて８０℃で７２時間反応させた。サンプリングし、重合率を測定したところ７４％であった。重合溶液を多量のメタノールに滴下し、沈殿精製することでポリマーを得た。クロロホルムを溶離液としたＧＰＣ測定を行ったところ、Ｍｎ：９，１００、ＰＤＩ：１．１７であった。【００９９】
＜合成例９（ポリマー（８）：ＳｔＭＡ直鎖ポリマー  ８０量体仕込み）＞
アルゴン置換した反応容器内に、トルエン１６．４ｍＬ、Ｒｕ（Ｉｎｄ）Ｃｌ（ＰＰｈ３）２・ＣＨ２Ｃｌ２４．３１ｍｇ、ｎ−トリブチルアミン（５２０ｍＭトルエン溶液）０．１９ｍＬ、メタクリル酸ステアリル（ＳｔＭＡ）２．７１ｇ、２−ブロモイソ酪酸メチル（ＭＢＩＢ）（５５０ｍＭトルエン溶液）０．１８ｍＬ、１，４−ジオキサン０．０５ｍＬを加えて８０℃で２８時間反応させた。サンプリングし、重合率を測定したところ８３％であった。重合溶液を多量のメタノールに滴下し、沈殿精製することでポリマーを得た。クロロホルムを溶離液としたＧＰＣ測定を行ったところ、Ｍｎ：１８，０００、ＰＤＩ：１．１７であった。【０１００】
＜合成例１０＞
（ポリマー（９）：ＳｔＡ／ＨＥＡボトルブラシ  仕込みＰＢＩＥＭＡ：ＳｔＡ：ＨＥＡ＝１：７６：４）
アルゴン置換した反応容器内に、トルエン１４．５ｍＬ、Ｒｕ（Ｉｎｄ）Ｃｌ（ＰＰｈ３）２  １７．２ｍｇ、ｎ−トリブチルアミン（４７０ｍＭトルエン溶液）０．４３ｍＬ，アクリル酸ステアリル（ＳｔＡ）４．９３ｇ、アクリル酸−２−ヒドロキシエチル（ＨＥＡ）９２．８ｍｇ、合成例１で得たＰＢＩＥＭＡ５５．８ｍｇを加えて８０℃で７２時間反応させた。サンプリングし、重合率を測定したところ８０％であった。重合溶液を多量のメタノールに滴下し、沈殿精製することでポリマーを得た。クロロホルムを溶離液としたＧＰＣ測定を行ったところ、二峰性のピークが確認され、それぞれのピークはＭｎ：３６０，０００、ＰＤＩ：１．８５及びＭｎ：１２，０００、ＰＤＩ：１．７６であった。また、このポリマーの元素分析を行ったところ、０．２１ｗｔ％の臭素原子が検出された。【０１０１】
＜接触角測定＞
上記合成例で得られたポリマー（１）、（２）、（７）及び（８）の固形分濃度０．１％のクロロホルム溶液をＰＥＴ基板上にスピンコートして得られた塗膜上に、２μＬの水ないしジヨードメタンを滴下し、着滴３０秒後の接触角を測定した。結果を表１に示す。【０１０２】
【表１】
2020045407.tif 000013
【０１０３】
また、上記合成例で得られたポリマー（１）〜（６）、（９）の固形分濃度１．０％のクロロホルム溶液およびポリマー（９）の固形分濃度１．０％のクロロホルム溶液にスミジュールＮ−３３００（住化コベストロウレタン社製）をＨＥＡユニットに対して０．３当量加えて調製した溶液をＰＥＴ基板上にスピンコートして得られた塗膜上に、２μＬの水ないしｎ−ヘキサデカンを滴下し、着滴１秒後の接触角を測定した。結果を表２に示す。「＜１０」は液滴が塗膜上で濡れ広がり、接触角が１０°未満になることを示す。【０１０４】
【表２】
2020045407.tif 000014
【０１０５】
＜転落角測定＞
上記合成例で得られたポリマー（１）〜（６）、（９）の固形分濃度１．０％のクロロホルム溶液およびポリマー（９）の固形分濃度１．０％のクロロホルム溶液にスミジュールＮ−３３００をＨＥＡユニットに対して０．３当量加えて調製した溶液をＰＥＴ基板上にスピンコートして得られた塗膜上に、２０μＬの水、又は５μＬのｎ−ヘキサデカンを滴下し、基板を毎秒２°の速度で傾斜させて液滴が転落し始める角度を転落角として測定した。結果を表３に示す。「＞８５」は基板を８５°傾けても液滴が転落しないことを示す。【０１０６】
【表３】
2020045407.tif 000015
【０１０７】
＜撥水性試験＞
上記合成例で得られたポリマー（１）〜（６）、（９）の固形分濃度１．５％のトルエン溶液およびポリマー（９）の固形分濃度１．５％のトルエン溶液にスミジュールＮ−３３００をＨＥＡユニットに対して０．３当量加えて調製した溶液を処理浴とし、ナイロン製布をこの試験溶液に浸してからマングルに通し、１７０℃で３分間熱処理した試験布で撥水性を評価した。ＪＩＳ−Ｌ−１０９２（ＡＡＴＣＣ−２２）のスプレー法に準じて処理布の撥水性を評価し、表４に示される撥水性Ｎｏ．によって撥水性を表した。点数が大きいほど撥水性が良好なことを示す。結果を表５に示す。【０１０８】
【表４】
2020045407.tif 000016
【０１０９】
【表５】
2020045407.tif 000017
【国際調査報告】
2020045407.tif 000022
2020045407.tif 000023
2020045407.tif 000024
2020045407.tif 000025